"下記から成る湿気で架橋可能な接着剤組成物:a25~50重量/重量の下記a1とa1から成る組成物:a15~37重量/重量のビスフェノールA型の架橋性エポキシ樹脂a263~95の少なくとも一つの加水分解可能な末端アルコキシシリル基に結合したiポリオキシアルキレンおよびiiポリウレタンの中から選択さる主鎖を有するポリマー、ここで、主鎖がiの場合、上記基は1~4つの炭素原子を有する二価のアルキレン基と結合しており、この二価のアルキレン基自体は下記式から選択される二価の基Aによって主鎖iに結合している:-O-CO-NH-Ia-NR1-CO-NH-Ibここで、R1は水素原子またはC1-C3アルキル基を表す-S-CO-NH-Ic、b0.5~6の上記エポキシ樹脂a1の架橋剤の前駆物質としてのケチミンc40~65の不活性な無機または有機の充填剤、ここで、成分a、b、cの含有量は接着剤組成物の総重量に対する重量/重量百分率を表す架橋性なエポキシ樹脂alとして下記式のビスフェノールAジグリシジルエーテルを使用する請求項1に記載の接着剤組成物:上記の加水分解可能な末端アルコキシシリル基が下記式を有する接着剤または2に記載の接着剤組成物:-SiR2POR33PIIここで、R2およびR3は互いに同一でも異なっていてもよく、各々が1~4つの炭素原子を有する直鎖または分枝鎖のアルキル基を表し、複数のR2またはR3基がある場合にはそれらは互いに同一でも異なっていてもよく、pは0、1または2の整数であるポリマーa2がポリプロピレングリコール鎖iを有し、上記二価アルキレンが-CH2-または-CH2-CH2-CH2-で、上記の二価の基Aがウレタン官能基である請求項1~3のいずれか一項に記載の接着剤組成物。ポリマーa2がポリプロピレングリコールの主鎖を有し、上記の二価アルキレン基が式-CH2-のメチレン基である接着剤介してのいずれか一項に記載の接着剤組成物。ポリマーa2が主鎖としてポリウレタンiiを有する接着剤化合物のいずれか一項に記載の接着剤組成物。組成物aに含まれる架橋性エポキシ樹脂a1の含有量が10~67であり、同じ組成物に含まれるポリマーa2の含有量が33~90である請求項1~6のいずれか一項に記載の接着剤組成物。上記ケチミンbが下記式を有する請求項1~7のいずれか一項に記載の接着剤組成物:R6R7C=NqR5IVここで、R5は1~3の遊離原子価を有する有機ラジカル、好ましくは置換されていてもよいC1-C12アルキルまたはC6-C24アリールの中から選択され、R6およびR7は互いに同一でも異なっていてもよく、水素原子、フェニル基または置換されていてもよい1~6つの炭素原子を有するアルキル基を表し、qは1、2または3の整数である式IVのケチミンbのqが2で、R5がイソホロンから誘導される二価の基で、R6がメチルで、R7がイソブチルである請求項8に記載の接着剤組成物。無機充填剤cが炭酸カルシウムまたはヒュームドシリカから選択される請求項1~9のいずれか一項に記載の接着剤組成物。下記から成る請求項1~10のいずれか一項に記載の接着剤組成物:1組成物aの含有量が30~40、2ケチミンbの含有量が1~5、3無機充填剤の含有量が50~60。平らな剛性支持体の表面上に請求項1~11のいずれか一項に記載の接着剤組成物の有効量を分布させる段階を有する平らな剛性支持体上に木をベースにしたカバリングを敷設する方法。木をベースにしたカバリングが寄せ木細工床フローリングである請求項12に記載の方法。上記接着剤組成物を剛性支持体上にほぼ均一な層の形に分布させる請求項12または13に記載の方法。平らな剛性支持体と、それを覆った架橋されて接着部を形成した請求項1~11のいずれか一項に記載の接着剤組成物のほぼ均一な層を介して木をベースにしたカバリングとから成る組立体。カバリングが寄せ木細工床であり、フローリング床として使用可能な請求項15に記載の組立体。本発明の目的は、剛性支持体に木をベースにしたカバリングを敷設する建設工業の分野で使用した時に、接着部が改良されたスティフネスを示し、引張応力および/または剪断応力の作用下最小の変形能力を示す、湿気で架橋可能な接着剤組成物を提供することにある。本発明の他の目的は、寄せ木細工床フローリングの不潔に適した上記接着剤組成物を提供することにある。本発明の他の目的は、改良型の付着を剛性支持体に示す湿気で架橋可能な接着剤組成物を提供することにある。本発明の他の目的は、架橋速度が改良された、特に、寄せ木細工床フローリングを敷設した後に人間がその上を移動することができる程度に充分に維持ができる寄せ木細工床フローリングに適した湿気で架橋可能な接着剤の組成物を提供することにある。本発明者は、上記目的の一つまたは複数は下記組成物によって達成可能であるということを見出した。本発明は、下記から成る湿気で架橋可能な接着剤組成物に関するものである:a25~50重量/重量の下記a1とa1から成る組成物:a15~37重量/重量のビスフェノールA型の架橋性エポキシ樹脂a263~95の少なくとも一つの加水分解可能な末端アルコキシシリル基に結合したiポリオキシアルキレンおよびiiポリウレタンの中から選択さる主鎖を有するポリマー、ここで、主鎖がiの場合、上記基は1~4つの炭素原子を有する二価のアルキレン基と結合しており、この二価のアルキレン基自体は下記式から選択される二価の基Aによって主鎖iに結合している:-O-CO-NH-Ia-NR1-CO-NH-Ibここで、R1は水素原子またはC1-C3アルキル基を表す-S-CO-NH-Ic、b0.5~6の上記エポキシ樹脂a1の架橋剤の前駆物質としてのケチミンc40~65の不活性な無機または有機の充填剤、ここで、成分a、b、cの含有量は接着剤組成物の総重量に対する重量/重量百分率を表す特にことわらない限り、本発明の接着剤組成物に含まれる成分特にa、b、cの含有量は接着剤組成物の総重量に対する重量/重量百分率を表す。組成物の成分aの含有量も重量/重量百分率である。本発明組成物は架橋後に改良された機械的強度、特に10MPa以上のヤング係数を示すのが有利である。この架橋組成物はさらに、引張りおよび/または剪断応力を受け互いに時の破断のリスクは極めて少なく、破断伸びは少なくとも30、破断剪断伸びは少なくとも200である。本発明の混合物aで使用するビスフェノールA型の架橋性エポキシ樹脂a1は2つのエポキシ基を有する化合物として定義され、ハロエポキシド、例えばエピクロロヒドリンまたは2-クロロメチルオキシランともいわれるまたはβ-メチルエピクロロヒドリンと、ビスフェノールA、ビスフェノールADまたはビスフェノールFとの反応によって得られる。ビスフェノールAまたは2,2-ビス4-ヒドロキシフェニルプロパンは下記式を有する:ビスフェノールADまたは1,1-ビス4-ヒドロキシフェニルエタンは下記式を有する:ビスフェノールFビス4-ヒドロキシフェニルメタンは下記式を有する:架橋性エポキシ樹脂としてはビスフェノールA型、下記式のビスフェノールAジグリシジルエーテル略号BADGEで知られているを使用するのが好ましい。後者の化合物はダウ社からD.E.R登録商標331として商業的に入手できる。加水分解可能な末端アルコキシシリル基を有するポリマーは接着剤の分野で周知である。この基は下記式のアルコキシシリル基であるのが好ましい。-SiR2pOR33pIIここで、R2およびR3は互いに同一でも異なっていてもよく、各々が1~4つの炭素原子を有する直鎖または分枝鎖のアルキル基を表し、複数のR2またはR3がある場合には、それらは互いに同一でも異なっていてもよく、pは0、1または2に等しい整数である一般に、ポリマーa2の主鎖当たりの末端アルコキシシリル基の平均数は約2であり、各々は鎖末端にある。アルコキシシリル基は下記の式から選択するのが好ましい:-SiOCH33、-SiCH3OCH32、-SiOCH2CH33、-SiCH3OCH2CH32。ポリマーa2の主鎖はポリオキシアルキレンiにすることができる。これは下記繰返し単位に対応する:-R4-O-IIIここで、R4は1~5つの炭素原子を有する直鎖または分岐鎖のアルキレン基である式IIIの繰返し単位の特定例としては下記の基を挙げることができる:-CH2O-、-CH2CH2O-、-CH2CHCH3O-、-CH2CHC2H5O-、-CH2CCH32O-、-CH2CH2CH2CH2O-好ましい他の変形例では、式IIIの繰返し単位は下記単位すなわちポリプロピレングリコール主鎖に対応するイソプロポキシ単位である:-CH2CHCH3O-主鎖iの場合、各末端のアルコキシシリル基は1~4つの炭素原子を有する二価アルキレンに結合され、これ自体は上記表す二価の基Aを介して鎖iの端部に結合される。アルキレンは式-CH2-または-CH2-CH2-CH2-の基の一つを表し、二価の基Aはウレタン官能基式Iaであるのが好ましい。接着剤組成物の架橋速度が特に改良される実施例では、アルキレン基は式-CH2-のメチレン基であるのが好ましい。主鎖のためのiを有するポリマーa2は公知の方法で作ることができる。例えば-OH基を有するポリオキシアルキレンとイソシアナト基が1~4つの炭素原子を有するアルキレン基部によってシラン基に結合しているイソシアネートシランとの反応で調製できる。この方法の例は下記文献に記載されている。米国特許公開第US2005/0119421号明細書米国特許公開第US2004/0181025号明細書このポリマーの商業的な例はWacker社のGeniosil登録商標STP-E10であり、これは2つの末端シリル基の各々が式:-SiCH3OCH32を有し、-O-CO-NH-CH2-基を介してポリプロピレングリコール主鎖の末端に直接に結合している。本発明の接着剤組成物の好ましい変形例では、ポリマーa2の主鎖はポリウレタンiiですることができる。このポリウレタンはポリイソシアネートとポリオール、好ましくはポリエーテルポリオールまたはポリエステルポリオールとの縮合で得られる。対応するポリマーa2は公知の方法で調製でき、例えば下記特許に記載されている:米国特許第US3632557号明細書米国特許第US3979344号明細書米国特許第US5298572号明細書国際公開特許第WO93/05089号公報欧州特許第EP770633号公報欧州特許第EP1178069号公報この種のポリマーの商業的な例としては下記が挙げられる:1Desmoseal登録商標SXP2636BayerMaterialScienceより市販2SpurY15986とSpurY15987Momentiveから市販。本発明の他の好ましい変形例では、組成物aに含まれるビスフェノールA型の架橋性エポキシ樹脂a1の含有量は10~33であり、同じ組成物のポリマーa2の含有量は67~90である。本発明組成物はエポキシ樹脂a1用架橋剤の前駆物質として0.5~6のケチミンbを含む。このケチミンbは下記の式を有するのが好ましい:R6R7C=NqR5IVここで、R5は1~3価の自由原子価を有する置換されていてもよい有機基、好ましくはC1-C12アルキルまたはC6-024アリールから選択するのが好ましく、R6およびR7は互いに同一でも異なっていてもよく、水素原子、フェニル基または1~6つの炭素原子を有する置換されていてもよいアルキル基を表し、qは1、2または3に等しい整数であるこの種のケチミンは特許文献2欧州特許第EP794230号公報に記載のようにアミンとカルボニル化合物との公知の縮合反応で製造できる。ケチミンは、湿気なしに包装された本発明組成物中に安定な状態で存在する。ケチミンは組成物を接着剤として塗布した時に大気中の湿気または基材に存在する湿気の作用下に分解して第一アミンとケトンとを形成する。こうして形成された第一アミンは周囲温度で架橋剤としてエポキシ樹脂a1と化学反応する。本発明の好ましい変形例では、式IVで下記を満たすケチミンbが使用される:q=2、R5は下記式のイソホロンに由来する二価の基:R6はメチルで、R7はイソブチルである。この種のケチミンはバイエル社からDesmophen登録商標LS2965Aの名称で市販されている。本発明の対象である接着剤組成物は、40~65の不活性な無機または有機の充填剤cをさらに含む。この充填剤cの役目は架橋後に得られる接着部を補強することにある。使用が可能な不活性な無機または有機の充填剤は粉末形態のもの、例えば炭酸塩炭酸カルシウムまたは炭酸マグネシウム、無水または水和したケイ酸、石英、シリカ、特にヒュームドシリカ、カルシウム、ナトリウム、カリウム、アルミニウムまたはマグネシウムのシリケート、特に必要に応じて水和されていてもよい珪酸マグネシウムタルク、生石灰、金属およびその酸化物、特に酸化チタン、カーボンブラック、粘土、セルロースまたは木材粉末または小麦粉の中から選択される。これらの充填剤は一般に約1~50μmのサイズを有する粒子の形をしている。炭酸カルシウムまたはヒュームドシリカから選択される無機充填剤が好ましい。本発明組成物の特に好ましい実施例の組成物は以下を含む:1組成物aの含有量は30~40、好ましくは30~35、2ケチミンbの含有量は1~5、3無機充填剤cの含有量は50~60、特に有利には55~60。本発明の接着剤組成物は、オプションとして当業者に公知の任意のシラノール縮合触媒である架橋触媒を最大で1含むことができる。一般に、シラノール縮合触媒はアミンまたは有機金属系誘導体であり、特に、鉄、二価または四価のスズ、チタンまたはアルミニウムの有機誘導体で、その大部分は市販されている。有機錫タイプの触媒の例としてジブチル錫ジラウレート、ジブチル錫ジアセチルアセトネートまたはジオクチル錫ジアセチルアセトネートを挙げることができる。ジブチル錫ジアセチルアセトネートはTIBChemicals社からTIBKAT登録商標226の名称で入手できる。上記触媒の含有量は0.05~0.6であるのが好ましい。本発明接着剤組成物はさらに、可塑剤、例えば石油起源のフタレートまたは鉱油、流動パラフィン、ポリオレフィンまたはこれらの混合物の中から選択される可塑剤を最大で10含むことができる。商用製品の例としてはTotal社から市販のHydrosealG3Hを挙げることができ、これは標準ASTMD445による2V100回転子を備えたブルックフィールド粘度計で23°Cで測定した粘度が24MPa.sであるハイドロ処理されたミドルオイル留分の混合物である。貯蔵時に起こる粘性の増加または組成物の固化によりポリマーa2が直ぐに架橋するのを防ぐためには、本発明組成物の含水量をモニターするのが好ましい。湿気はいくつかの成分、例えば無機充填剤cによって組成物中にもたらされる。そのために、本発明組成物には一種以上の脱水剤または湿気スカベンジャーを含むことができる。特に適した脱水剤はトリアルコキシシラン特にトリメトキシシランおよびアミノ、メルカプトまたはエポキシ基を有するアルコキシシランのようなアルコキシシランである。その例としてはビニルトリメトキシシラン、γ-グリシジルオキシプロピルトリメトキシ-シラン、N-β-アミノエチル-γ-アミノプロピルトリメトキシシラン、アミノプロピルトリメトキシシランまたはトリメトキシメチルシランが挙げられる。脱水剤の量は一般に組成物の0.5~5、好ましくは約1にするのが適切している。これらの化合物のいくつか、特にアミノ、メルカプトまたはエポキシ基を有するアルコキシシランは接着促進剤の役目もする。本発明組成物はさらに、約0.5~2の脂肪アルコールグリシジルエーテルタイプの反応性希釈液を含むことができる。本発明組成物は、不活性充填剤cを乾燥させた後に周囲温度で各成分を単に混合することで製造できる。本発明はさらに、平らな剛性支持体の表面上に上記定義の湿気で架橋可能な接着剤組成物の有効量を分布させる段階を有する、平らな剛性支持体上に木をベースにしたカバリングを設置するための方法にも関するものであり、本発明方法の好ましい変形例では、木をベースにしたカバリングは寄せ木細工床フローリング、好ましくはブロックの幅が13~20cmである寄せ木細工床フローリングである。接着剤組成物は支持体上にほぼ均一な層の形で塗布される。例えば鋸歯付きスプレッダーこの種の塗布器はフルアドヘシブボンディングの名称で市販されているを用いて分布させるのが好ましい。支持体に塗布する接着剤組成物の量は例えば0.8~3.5kg/m2の範囲で変化できる。最後に、本発明は、架橋されて接着部を形成する上記定義の接着剤組成物のほぼ均一な層を介して平らな剛性支持体を覆った木をベースにしたカバリングを有する組立体にも関するものである。接着部層の厚さは一般に0.5~5mmの間、好ましくは0.5~3mmの間である。前記カバリングが寄せ木細工床フローリングで、床として使うことができる組立体が特に好ましい。以下、本発明の実施例を示すが、下記実施例は単なる例示で、本発明の範囲を制限するために解釈されてはならない。実施例1~5湿気で架橋可能な接着剤組成物は、不活性充填剤cを乾燥させた後に下記の[表]に示す各成分を周囲温度で単に混合することによって調製される。これらの成分に加えて組成物には1.5の脱水剤および接着促進剤と、1の反応性希釈液と、0.5のヒュームドシリカおよび5のHydrosealG3Hとを含むことができる。得られた接着剤組成物は下記の測定方法でテストした。架橋組成物のヤング係数および破断点引張り伸び率の測定:この測定はNFISO規格37で行う。23°Cおよび50の相対湿度に維持した雰囲気中に7日間放置して後に予め架橋した接着剤組成物のフィルムからタイプ1の亜鈴型試験片ダンベルの狭い部分の長さが25mm、幅が6mm、厚さが2mmを押抜き機でカットした。得られた試験片を引張試験機にセットし、可動ジョーを50mm/分の一定速度で引張る。引張り中に加えた応力と、伸びで表すと、試験片が破断する時間とを記録する。ヤング係数MPaで表すは伸びを関数として引張り応力をプロットした曲線の起源に対する接線スロープである。結果は[表1]に示した。架橋した組成物の破断剪断伸び率の測定:接着剤組成物を用いて接着結合させた2つの寄せ木細工床ブロックの組立体をNFEN規格14293で調製した。2つの長方形のコナラオークのブロック長さ14cm、幅2.4cm、厚さ1cmを使用した。接着剤組成物は、約600mm2の表面積上で2つのブロックを重ね、接着結合が得られるように塗布した。接着剤組成物の層の厚さは1mmである。組立体を23°Cで50相対湿度に7日間維持して組成物を架橋し、接着部を形成する。こうして得られた組立体を引張試験機のジョーにセットし、20mm/分の一定速度で引張力を加え、接着部が破断するまで剪断力を加える。伸びの値はで表し、[表1]に記載した。コンクリートスラブに接着した寄せ木細工床フローリングの接着テスト:上記接着剤組成物を使用してコンクリートスラブに接着結合された寄せ木細工床フローリングの接着力をNFEN規格14293に従って評価した。使用したコンクリートスラブは横の長さが50cm,厚さ5cmの正方形のスラブである。このスラブの表面上に鋸歯状スプレンダーを使用して接着剤組成物を総量1kg/m2ドーズに対応する厚さ0.6mmの厚さに均一に分布させる。粗いバルクコナラで作られた寄せ木細工床フローリングのピース50mm×50mm×10mmの寸法を1つのスラブ当たり10ピースとなるようにの片の比率に塗布したての接着剤層に互いに約50mmだけ離して敷設する。塗布後のスラブは室温で7日間放置する。スラブの平面に対して垂直方向での引張力作用下でのコンクリート製支持体と寄せ木細工床フローリングとの分離または剥離強度を測定する。この引張力はダイナモメータで発生させ、金属ロッドを介して寄せ木細工床フローリングのピースに伝えられる。金属ロッドの下部はT形の輪郭を有し、寄せ木細工床フローリングのピースをほぼ覆う。この金属ロッドの基部はエポキシ接着剤を用いて寄せ木細工床フローリングのピースに接着結合で一体化される。この接着部の凝集力はコンクリート表面とピースとの間の結合力よりはるかに大きい。金属ロッドの垂直部分Tの垂直部分に対応はピンを介して上記ダイナモメータのシャフトと一体化される。次いで、引張試験を実行して剥離抵抗性MPaで表されるを測定する。得られた値は[表1]に示した。実施例6比較例実施例1の操作を繰り返すが、SpurY15987の代わりにMSS303Hを使用した。MSS303Hは下記構造を有するKanekaから入手可能なポリマーである:得られた結果は[表1]に示す。実施例7比較例実施例3の操作を繰り返すが、Geniosil登録商標STP-E10の代わりにMSS303Hを使用した。得られた結果は[表1]に示す。実施例8比較例実施例1の操作を繰り返すが、組成物aの成分および接着剤組成物の他の成分の含有量を[表1]に示すものに代えた。得られた結果は[表1]に示す。例"